(57)【要約】【課題】優れた環境浄化効果を有し、洗浄を繰り返しながら使用しても環境浄化効果が減退することなない環境浄化タイルおよびその製造方法を提供する。【解決手段】９８．５重量％以上の純度の１μｍ以下の粒径アルミナ粉末を平板状に加圧成形し、次いで１３７３〜１６２３Ｋの温度で焼結して環境浄化タイルとするか、またはこのようにして得られる多孔質アルミナ焼結体の空隙部に二酸化チタン単独または二酸化チタンとアパタイトの両成分を充填し、５７３〜１１７３Ｋに加熱し二酸化チタン単独または二酸化チタンとアパタイトの両成分をアナターゼ型二酸化チタンとすることを特徴とする。【選択図】    なし【特許請求の範囲】
【請求項１】
２０〜５０％の空隙率を有する９８．５重量％以上の純度のアルミナ多孔質体によって形成されていることを特徴とする環境浄化タイル。
【請求項２】
アルミナ多孔質体の空隙部に二酸化チタンを充填してなることを特徴とする請求項１に記載の環境浄化タイル。
【請求項３】
二酸化チタンをアルミナ多孔質体の表面から０．２ｍｍ以上の深さまでの空隙部に充填してなることを特徴とする請求項２に記載の環境浄化タイル。
【請求項４】
アルミナ多孔質体の空隙部に二酸化チタンとアパタイトを充填してなることを特徴とする請求項１に記載の環境浄化タイル。
【請求項５】
アルミナ多孔質体の空隙部に充填する二酸化チタンとアパタイトの比率が、重量比で二酸化チタン：アパタイト＝７：９３〜７０：３０であることを特徴とする請求項４に記載の環境浄化タイル。
【請求項６】
二酸化チタンとアパタイトを、アルミナ多孔質体の表面から０．２ｍｍ以上の深さまでの空隙部に充填してなることを特徴とする請求項４または請求項５に記載の環境浄化タイル。
【請求項７】
９８．５重量％以上の純度の１μｍ以下の粒径アルミナ粉末を平板状に加圧成形し、次いで１３７３〜１６２３Ｋの温度で焼結することを特徴とする環境浄化タイルの製造方法。
【請求項８】
９８．５重量％以上の純度の１μｍ以下の粒径アルミナ粉末を平板状に加圧成形し、次いで１３７３〜１６２３Ｋの温度で焼結した後、得られた多孔質焼結体を二酸化チタン微粉を縣濁した液中に浸漬して焼結体の空隙部に二酸化チタン微粉を充填させた後乾燥し、その後５７３〜１１７３Ｋに加熱し二酸化チタンをアナターゼ型二酸化チタンとすることを特徴とする環境浄化タイルの製造方法。
【請求項９】
９８．５重量％以上の純度の１μｍ以下の粒径アルミナ粉末を平板状に加圧成形し、次いで１３７３〜１６２３Ｋの温度で焼結した後、得られた多孔質焼結体を二酸化チタン微粉とアパタイト微粉を縣濁した液中に浸漬して焼結体の空隙部に二酸化チタン微粉とアパタイト微粉を充填させた後乾燥し、その後５７３〜１１７３Ｋに加熱し二酸化チタンとアパタイトをそれぞれアナターゼ型二酸化チタンとアナターゼ型アパタイトとすることを特徴とする環境浄化タイルの製造方法。
【請求項１０】
容器に満たした二酸化チタン微粉を縣濁した液、または二酸化チタン微粉とアパタイト微粉を縣濁した液に多孔質焼結体を浸漬し、次いで容器を真空チャンバー内に入れ、真空チャンバー内を真空ポンプで吸引することにより、多孔質焼結体の空隙部に二酸化チタン微粉単独または二酸化チタン微粉とアパタイト微粉の両成分を充填することを特徴とする環境浄化タイルの製造方法。
【発明の詳細な説明】
【０００１】
【発明の属する技術分野】
本発明は、大気中や水中に浮遊分散している環境に有害な雑菌類、ガス、微粉末などの物質を吸着し、さらに分解することが可能であり、建物の外壁、貯水タンクやプールの内壁、浴室、厨房をはじめとする住宅の壁等に好適な環境浄化タイルおよびその製造方法に関する。
【０００２】
【従来の技術】
近年、有機物を吸着する効果を有するアパタイトと、有機物を分解する光触媒効果を有する二酸化チタンとを組み合わせることにより、大気中や水中の有害物質を効率よく吸着して分解する方法が試みられている。これらのアパタイトや二酸化チタンは粉末であるので、他の素材でこれらの粉末を担持した担体として用いられている。これらの担体しては、次に示すようなものが提案されている。
【０００３】
従来技術として、銀、銅、亜鉛などの抗菌性を有する金属または金属イオンを担持したアパタイトなどのリン酸カルシウム系セラミックスに、ジルコニア、アルミナ、シリカなどの無機酸化物を添加してなる抗菌性リン酸カルシウム系セラミックスが提案されている（例えば、特許文献１参照）。この特許文献１はこれらの抗菌性リン酸カルシウム系セラミックスを粉末の状態で用いる場合を例示しているが、板材等に成形加工して適用する可否については触れていない。
【０００４】
また、ガラス、プラスチック、金属、セラミックスなどからなる基板に、酸化チタン球状体またはハイドロキシアパタイトなどのセラミックス、金属、プラスチックなどからなる直径１μｍ〜１ｍｍの球の表面に酸化チタン薄膜を被覆した球状体を圧入してなる雑菌繁殖防止体が提案されている（例えば、特許文献２参照）。この雑菌繁殖防止体においては、球状体を基板の表面に機械的に圧入しているだけであるので、プール壁や飲料容器に適用した場合、洗浄するために表面をブラシやスポンジ等で擦ると球状体が脱落してしまうことが多く、洗浄を繰り返して使用しているうちに雑菌繁殖防止効果が失われてしまうという欠点を有している。
【０００５】
さらに、アルミニウムまたはアルミニウム合金板からなる基板を陽極酸化して陽極酸化皮膜を形成させ、陽極酸化皮膜表面および陽極酸化皮膜の細孔中に多孔質アパタイトで被覆した二酸化チタン微粉末からなる光触媒を固着し、細孔を封口処理してなる環境浄化材が提案されている（例えば、特許文献３参照）。この特許文献３による環境浄化材においては、陽極酸化皮膜に形成される細孔は０．０１μｍオーダーの極めて微細なものであり、この微細な細孔に侵入可能な径を有する光触媒粉末の量は限定され、また空隙率も１０μｍオーダーの薄膜表面において１０〜２０％であり、陽極酸化皮膜の細孔中に侵入する光触媒粉末の量は極めて少ない。したがって、光触媒粉末の大半は陽極酸化皮膜の表面に電解処理で吸着したものであり、そのため、特許文献２の場合と同様に特許文献３の環境浄化材をプール壁や飲料容器に適用した場合、洗浄するために表面をブラシやスポンジ等で擦ると光触媒粉末の大半が脱落してしまうことが多く、洗浄を繰り返して使用しているうちに光触媒効果の大半が失われてしまうという欠点を有している。
【０００６】
本出願に関する先行技術文献情報として次のものがある。
【０００７】
【特許文献１】
特開平０６−００１７０８号公報
【特許文献２】
特開平１０−１３０１１２号公報
【特許文献３】
特開２００２−１７２３３２号公報
【０００８】
【発明が解決しようとする課題】
本発明は、これらの点に鑑みてなされたものであり、優れた環境浄化効果を有し、洗浄を繰り返しながら使用しても環境浄化効果が減退することのない環境浄化タイルおよびその製造方法を提供することを目的とする。
【０００９】
【課題を解決するための手段】
前記目的を達成するために本発明者は鋭意研究し、９８．５重量％以上の純度のアルミナ粉末を焼結してなる２０〜５０％の空隙率を有するアルミナ多孔質体が、有機物や雑菌等に対して優れた吸着効果を有していることを見出し、また、この多孔質体の空隙部に光触媒効果を有する二酸化チタン微粉末を充填することにより、吸着した有機物や雑菌等を分解除去することが可能であることを見出し、さらに、この多孔質体の空隙部に二酸化チタン微粉末に加えて有機物の吸着効果に優れたアパタイト微粉末を充填することにより、有機物や雑菌等の吸着効果と分解除去効果をさらに向上させることが可能であることを見出しすとともに、このようなアルミナ多孔質体を平板状に成形加工することにより、建物の外壁、貯水タンクやプールの内壁、浴室、厨房をはじめとする住宅の壁等に環境浄化タイルとして極めて好適に適用することができることも見出して、次に示す本発明を完成させた。
【００１０】
即ち、本発明の環境浄化タイルは、２０〜５０％の空隙率を有する９８．５重量％以上の純度のアルミナ多孔質体によって形成されていることを特徴とする環境浄化タイル（請求項１）、または
前記アルミナ多孔質体の空隙部に二酸化チタンを充填してなる環境浄化タイル（請求項２）、あるいは
前記アルミナ多孔質体の空隙部に二酸化チタンとアパタイトを充填してなる環境浄化タイル（請求項４）であり、
前記アルミナ多孔質体の空隙部に充填する二酸化チタンとアパタイトの比率が、重量比で二酸化チタン：アパタイト＝７：９３〜７０：３０であること（請求項５）を特徴とし、また
上記のいずれかの環境浄化タイルにおいて、二酸化チタン単独、または二酸化チタンとアパタイトの両成分を、アルミナ多孔質体の表面から０．２ｍｍ以上の深さまでの空隙部に充填してなること（請求項２、請求項６）を特徴とする。
【００１１】
また、本発明の環境浄化タイルの製造方法は、９８．５重量％以上の純度の１μｍ以下の粒径アルミナ粉末を平板状に加圧成形し、次いで１３７３〜１６２３Ｋの温度で焼結することを特徴とする環境浄化タイルの製造方法（請求項７）、または
９８．５重量％以上の純度の１μｍ以下の粒径アルミナ粉末を平板状に加圧成形し、次いで１３７３〜１６２３Ｋの温度で焼結した後、得られた多孔質焼結体を二酸化チタン微粉を縣濁した液中に浸漬して焼結体の空隙部に二酸化チタン微粉を充填させた後乾燥し、その後５７３〜１１７３Ｋに加熱し二酸化チタンをアナターゼ型二酸化チタンとすることを特徴とする環境浄化タイルの製造方法（請求項８）、あるいは
９８．５重量％以上の純度の１μｍ以下の粒径アルミナ粉末を平板状に加圧成形し、次いで１３７３〜１６２３Ｋの温度で焼結した後、得られた多孔質焼結体を二酸化チタン微粉とアパタイト微粉を縣濁した液中に浸漬して焼結体の空隙部に二酸化チタン微粉とアパタイト微粉を充填させた後乾燥し、その後５７３〜１１７３Ｋに加熱し二酸化チタンとアパタイトをそれぞれアナターゼ型二酸化チタンとアナターゼ型アパタイトとすることを特徴とする環境浄化タイルの製造方法（請求項９）であり、
環境浄化タイルの製造方法において、容器に満たした二酸化チタン微粉を縣濁した液、または二酸化チタン微粉とアパタイト微粉を縣濁した液に多孔質焼結体を浸漬し、次いで容器を真空チャンバー内に入れ、真空チャンバー内を真空ポンプで吸引することにより、多孔質焼結体の空隙部に二酸化チタン微粉単独または二酸化チタン微粉とアパタイト微粉の両成分を充填することを特徴とする環境浄化タイルの製造方法である（請求項１０）。
【００１２】
【発明の実施の形態】
以下、本発明の実施の形態を説明する。
【００１３】
前記のように本発明の環境浄化タイルは、２０〜５０％の空隙率を有する９８．５重量％以上の純度のアルミナ多孔質体によって形成されている。更に説明すると、９８．５重量％以上の純度のアルミナ粉末を焼結して作成された、０．０３重量％以下の二酸化ケイ素、０．０４重量％以下の酸化ナトリウム、０．０６重量％以下の酸化カリウム、およびこれら以外の極く微量の不純物を含有してなる９８．５重量％以上の純度の多孔質アルミナ焼結体によって形成されている本発明の環境浄化タイルは、有機物に対して優れた吸着効果を有している。この優れた吸着効果は９８．５重量％未満の純度のアルミナ粉末を用いた多孔質アルミナ焼結体によっては得られない。多孔質アルミナ焼結体を構成するアルミナ粒子において、二酸化ケイ素が溶融スラグを形成しやすい酸化物と共存しているとアルミナ粒子の活性を低下させるので、不純物としての含有量は可能な限り少なく抑制し、０．０３重量％以下とする必要がある。酸化ナトリウムは二酸化ケイ素と共存していると溶融スラグを形成してアルミナ粒子の活性を低下させるので、含有量を０．０４重量％以下に抑制する。酸化カリウムも酸化ナトリウムと同様の理由により、含有量を０．０６重量％以下に抑制する。これら以外の不純物についても含有量を可能な限り微量に抑制することにより、高活性のアルミナ粒子から成る９８．５重量％以上の純度の多孔質アルミナ焼結体を得ることが可能となる。これらの溶融スラグを形成しやすい不純物を多く含有する純度が９８．５重量％未満のアルミナ粉末を用いた場合は、焼結体を構成するアルミナ粒子の純度が９８．５重量％未満となり、結晶粒界に不純物元素が析出して、アルミナ粒子の活性を低下させてしまうものと考えられる。
【００１４】
上記の０．０３重量％以下の二酸化ケイ素、０．０４重量％以下の酸化ナトリウム、０．０６重量％以下の酸化カリウム、およびこれら以外の極く微量の不純物を含有してなる９８．５重量％以上の純度の多孔質アルミナ焼結体は、２０〜５０％の空隙率を有していることが好ましい。空隙率が２０％未満であると、空隙部の表面積が小さいために吸着効果に乏しく、また、空隙部に二酸化チタン単独や二酸化チタンとアパタイトの両成分をこれらの物質の分解効果および吸着効果の向上の効果を発揮させるに十分な量を充填させることができない。一方、空隙率が５０％を超えると多孔質アルミナ焼結体の強度が乏しくなり、強い衝撃が加わった場合に割れやすくなる。
【００１５】
本発明の２０〜５０％の空隙率を有する９８．５重量％以上の純度のアルミナ多孔質体からなる環境浄化タイルは以下のようにして作成することができる。すなわち、１０重量ｐｐｍ〜０．０３重量％の二酸化ケイ素、２０重量ｐｐｍ〜０．０４重量％の酸化ナトリウム、１０重量ｐｐｍ〜０．０６重量％以下の酸化カリウム、およびこれら以外の極く微量の不純物を含有してなる９８．５重量％以上の純度の１μｍ以下の粒径のアルミナ粉末を平板状に圧粉成形し、１３７３〜１６２３Ｋの温度範囲に加熱して焼結する。焼結温度が１３７３Ｋ未満であると強度に乏しく、１６２３Ｋを超えるとアルミナ粒子の活性度が低下するようになる。
【００１６】
以上のようにして得られる０．０３重量％以下の二酸化ケイ素、０．０４重量％以下の酸化ナトリウム、０．０６重量％以下の酸化カリウム、およびこれら以外の極く微量の不純物を含有してなる９８．５重量％以上の純度の多孔質アルミナ焼結体からなる環境浄化タイルは、このままの状態でも有機物や雑菌等の吸着効果を有しているが、空隙部に光触媒作用を有する二酸化チタンの微粉末を充填することにより、吸着した有機物や雑菌等を分解して除去する機能を付与することができる。
【００１７】
二酸化チタンの微粉末は以下に示すようにして多孔質アルミナ焼結体の空隙部に充填することができる。すなわち、塩化チタンと水酸化ナトリウムを反応させるか、または塩化チタンにメチルアルコールとアンモニア水を反応させるなどして、ナノメートルオーダーの極めて微細なアモルファス状の二酸化チタンの微粉末が得られる。この微粉末を水に縣濁した縣濁液中に多孔質アルミナ焼結体を浸漬して焼結体の空隙部に縣濁液を吸収させる。このとき、容器に縣濁液を満たし、この縣濁液中に多孔質アルミナ焼結体を浸漬した後、容器を真空チャンバーに入れ、真空ポンプで吸引することにより、焼結体内奥の空隙部まで縣濁液を吸収させることができる。このとき、焼結体の表面から０．２ｍｍ以上の深さの内奥の空隙部まで縣濁液を吸収させ、次いで脱水乾燥した後、後記するように５７３〜１１７３Ｋに加熱してアモルファス状の二酸化チタンをアナターゼ型結晶形とすることにより、環境浄化タイルとしてプール壁や飲料容器に適用した場合、洗浄するために表面をブラシやスポンジ等で擦ったり、圧力を負荷した水で洗浄しても焼結体内奥の空隙部の二酸化チタン粉末が脱落したり溶出することがないので、洗浄を繰り返しても吸着効果および分解除去効果を劣化させることなく、長期にわたって使用することができる。
【００１８】
なお、上記のようにして得られるアモルファス状の二酸化チタン微粉末そのものを乾燥した後、５７３〜１１７３Ｋに加熱してアナターゼ型の二酸化チタン微粉末とし、このアナターゼ型の二酸化チタン微粉末を水に縣濁し、多孔質アルミナ焼結体を縣濁液中に浸漬して充填してもよい。また、加熱により、二酸化チタン粉末の多孔質アルミナ焼結体に対する接着力も向上する。
【００１９】
本発明の環境浄化タイルは、多孔質アルミナ焼結体の空隙部に二酸化チタンの微粉末とアパタイトの微粉末を充填することにより、吸着効果および分解除去効果をさらに向上させることができる。二酸化チタン微粉末およびアパタイト微粉末は以下に示すようにして多孔質アルミナ焼結体の空隙部に充填することができる。すなわち、まず上記のようにしてアモルファス状の二酸化チタンもしくは二酸化チタンの微粉末を縣濁した縣濁液を作成する。一方、水酸化カルシウムの微粉末を縣濁した液にｐＨが９になるまでリン酸を添加し、４〜５時間撹拌して熟成することによりアモルファス状のアパタイト微粉末が得られる。この微粉末を水に縣濁し、縣濁液を作成する。次いで固形分として二酸化チタンとアパタイトが重量比で二酸化チタン：アパタイト＝７：９３〜７０：３０となるように、上記のようにして作成した二酸化チタン微粉を縣濁した縣濁液とアモルファス状のアパタイトの縣濁した縣濁液を混合する。アパタイトに対する二酸化チタンの重量比が７未満であると十分な分解除去効果が得られず、二酸化チタンに対するアパタイトの重量比が３０未満であると、吸着効果の向上が認められない。
【００２０】
このアモルファス状の二酸化チタンもしくは二酸化チタンの微粉末を縣濁した水溶液とアモルファス状のアパタイトの縣濁した液を混合してなる混合液に多孔質アルミナ焼結体を浸漬し、上記と同様にして焼結体の空隙部に縣濁液を吸収させ、焼結体内奥の空隙部まで縣濁液を吸収させる。このとき、上記と同様の理由から、焼結体の表面から０．２ｍｍ以上の深さの内奥の空隙部まで縣濁液を吸収させておくことが好ましい。このようにして、焼結体の空隙部に縣濁液を吸収させた後、１００℃前後の温度に加熱して水分を乾燥除去し、次いで５７３〜１１７３Ｋに加熱して二酸化チタンおよびアパタイトをそれぞれアナターゼ型の結晶形とする。アナターゼ型結晶形とすることにより、二酸化チタンの触媒活性が高まり、アパタイトはハイドロキシアパタイトとなり有機物の吸着効果が増大する。なお、上記と同様に、二酸化チタン微粉末およびアパタイト微粉末を乾燥した後、５７３〜１１７３Ｋに加熱してアナターゼ型の微粉末とし、このアナターゼ型微粉末を水に縣濁し、多孔質アルミナ焼結体を縣濁液中に浸漬して充填してもよい。この加熱により、二酸化チタン粉末およびアパタイト粉末の多孔質アルミナ焼結体に対する接着力も向上する。
【００２１】
【実施例】
以下、本発明を実施例により詳細に説明する。
【００２２】
［多孔質アルミナ焼結体の作成］
表１に示す純度および粒径を有するアルミナ粉末を４０ｍｍ×４０ｍｍ×６ｍｍの平板状にプレス成形した後、表１に示す条件で大気中で加熱し、試料番号１〜９で示す空隙率および強度を有する多孔質アルミナ焼結体を作成した。得られた多孔質アルミナ焼結体の空隙率は密度法を用いて測定した。また多孔質アルミナ焼結体の強度は、試料番号１〜９の多孔質アルミナ焼結体を作成する際に、同一条件で強度測定用のテストピースを作成して抗折力を測定し、その値を試料番号１〜９の多孔質アルミナ焼結体の強度とした。
【００２３】
【表１】
2004224641.tif 000002
【００２４】
［二酸化チタンを充填した多孔質アルミナ焼結体の作成］
乾燥窒素を充填したグローブボックス中でメチルアルコールに塩化チタンを添加し、これにアンモニア水を液のｐＨが７〜８となるまで添加して反応させ、アモルファス状の二酸化チタン微粉末を生成させた。このアモルファス状の二酸化チタン微粉末を含有する液を吸引濾過し水で洗浄した後、水に縣濁した。この縣濁液を容器に満たし、縣濁液中に表１の試料番号６で示した多孔質アルミナ焼結体を浸漬した後、真空チャンバー内に入れて真空ポンプを用いて脱気し、多孔質アルミナ焼結体の空隙部に縣濁液を充填させた。充填深さは脱気時の真空度、およびその真空度で保持する時間で調整した。次いで１００℃に加熱して水分を乾燥除去した後、表２に示す条件で大気中で加熱し、二酸化チタンをアナターゼ型の結晶形とした。このようにして試料番号１０〜１８で示す、二酸化チタンを充填した多孔質アルミナ焼結体を作成した。多孔質アルミナ焼結体の空隙部に充填された二酸化チタンの充填深さは試料番号１０〜１８の試料の一部を割り、破断面を走査型電子顕微鏡で観察し、二酸化チタンが表面から内奥へ向かって充填された部分の最小の深さを充填深さとした。
【００２５】
【表２】
2004224641.tif 000003
【００２６】
［二酸化チタンとアパタイトを充填した多孔質アルミナ焼結体の作成］
上記と同様にして二酸化チタン微粉末の縣濁液を得た。また、水酸化カルシウム粉末を水に溶解分散させ、０．６モル／Ｌの濃度の液を作成した。この液にリン酸水溶液を液のｐＨが９となるまで徐々に添加し、その後緩やかに撹拌しながら４〜５時間熟成し、アモルファスのアパタイト微粉末が縣濁した液を得た。この液を吸引濾過し水で洗浄した後、水に縣濁してアパタイト微粉末の縣濁液を得た。次いで二酸化チタン微粉末の縣濁液とアパタイト微粉末の縣濁液を、固形分として二酸化チタンとアパタイトが表３に示す重量比となるように混合した。次いでこの混合液に、上記と同様にして表１の試料番号６で示した多孔質アルミナ焼結体を浸漬して空隙部に縣濁液を充填させた。次いで１００℃に加熱して水分を乾燥除去した後、表３に示す条件で大気中で加熱し、二酸化チタンおよびアパタイトをそれぞれアナターゼ型の結晶形とした。このようにして試料番号１９〜２５で示す、二酸化チタンとアパタイトを充填した多孔質アルミナ焼結体を作成した。多孔質アルミナ焼結体の空隙部に充填された二酸化チタンおよびアパタイトの充填深さは上記と同様に試料の一部を割り、破断面を走査型電子顕微鏡で観察し、二酸化チタンおよびアパタイトが表面から内奥へ向かって充填された部分の最小の深さを充填深さとした。
【００２７】
【表３】
2004224641.tif 000004
【００２８】
［特性評価］
このようにして得られた試料番号１〜２５で示す多孔質アルミナ焼結体の特性を下記のようにして評価した。
【００２９】
＜吸着特性および分解除去特性＞
試料番号１〜２５の試料を有機染料と水からなる水性インク（パイロット株式会社製：３０−ブルーＬ４００）を水で０．５重量％に希釈した液（２００ｍＬ）に浸漬して暗室で２４時間静置した後、太陽光に２時間暴露した。暗室で２４時間静置した後の液、およびさらに太陽光に２時間暴露した後の液をそれぞれ分取し、液の光透過率を比色計（島津製作所株式会社製：ＵＶ−１６０Ａ）を用い、波長：６３０ｎｍ、セル１０ｍｍ×１０ｍｍにて吸光度を測定した。また、０．５重量％に希釈したインク液のみの吸光度を測定し、この値を吸光度を１００％として、試料を浸漬して試験に供した液の相対的な光透過率として示した。
【００３０】
＜耐洗浄性＞
試料番号１〜２５の試料に水を５分間、１０分間、６０分間シャワーした後、上記と同様にして光透過率を測定した。これらの特性評価結果を表４に示す。
【００３１】
【表４】
2004224641.tif 000005
【００３２】
表４に示すように、本発明に関わる試料はいずれも暗室中で２４時間静置した後の光透過率が大きく、有機染料の吸着性に優れていることを示す。また二酸化チタンを充填してなる試料は、太陽光に暴露することによりさらに光透過率が増大し、吸着した有機染料を分解除去する効果を有していることを示す。二酸化チタン単独または二酸化チタンとアパタイトの両成分が多孔質アルミナ焼結体の空隙部の内奥深く充填した試料は長時間洗浄しても吸着効果や分解除去効果が劣化することがない。したがって、これらの多孔質アルミナ焼結体および多孔質アルミナ焼結体の空隙部に二酸化チタン単独または二酸化チタンとアパタイトの両成分を充填してなるタイルは、有機物や雑菌等の吸着し分解除去できるので、建物の外壁、貯水タンクやプールの内壁、浴室、厨房をはじめとする住宅の壁等に環境浄化タイルとして極めて好適に適用することができる。
【００３３】
【発明の効果】
本発明の環境浄化タイルは、９８．５重量％以上の純度のアルミナ粉末を焼結してなる２０〜５０％の空隙率を有する多孔質アルミナ焼結体、またはこの多孔質アルミナ焼結体の空隙部に二酸化チタン単独または二酸化チタンとアパタイトの両成分を充填してなる。高純度の多孔質アルミナ焼結体は、それ自体で有機物や雑菌等に対する優れた吸着効果を有しているが、空隙部に二酸化チタン微粉末を充填することにより、吸着した有機物や雑菌等を光触媒効果により、分解除去することができる。また、空隙部に二酸化チタン微粉末に加えてアパタイト微粉末を充填することにより、有機物や雑菌等の吸着効果と分解除去効果をさらに向上させることが可能である。また、本発明の環境浄化タイルは多孔質アルミナ焼結体空隙部の内奥まで二酸化チタン単独または二酸化チタンとアパタイトの両成分を充填できるので、タイル表面を洗浄しても充填した二酸化チタン微粉末やアパタイト微粉末が除去されることがないので、長期間にわたって洗浄を繰り返しながら使用しても、吸着効果や分解除去効果が劣化することがなく、環境浄化効果が減退することがない。そのため、本発明の環境浄化タイルは、建物の外壁、貯水タンクやプールの内壁、浴室、厨房をはじめとする住宅の壁等に環境浄化タイルとして極めて好適に適用することができる。